(57)【要約】【課題】本発明の目的は、アルカリ性電解液に対して電解液保持性に優れ、かつセパレート性が良好で電池における内部短絡の発生を良好に防止でき、これにより電池容量および電池寿命の向上が可能な電池用セパレータ、特に負極亜鉛に対する水銀無添加アルカリ電池に用いた場合にも、前記したような特性を発揮することのできる電池用セパレータとそれからなる電池を提供することである。【解決手段】アルカリ電池の正極と負極とを隔離するためのアルカリ電池用セパレータ紙であって、植物の柔細胞組織から得られたセルロース繊維を含有することを特徴とするアルカリ電池用セパレータ紙。植物の柔細胞組織から得られたセルロース繊維の含有量が１〜７０質量％であることが好ましく、懸濁安定性が５０％以上であることが好ましい。【選択図】なし【特許請求の範囲】
【請求項１】
アルカリ電池の正極と負極とを隔離するためのアルカリ電池用セパレータ紙であって、植物の柔細胞組織から得られたセルロース繊維を含有することを特徴とするアルカリ電池用セパレータ紙。
【請求項２】
植物の柔細胞組織から得られたセルロース繊維の含有量が１〜７０質量％であることを特徴とする請求項１記載のアルカリ電池用セパレータ紙。
【請求項３】
植物の柔細胞組織から得られたセルロース繊維の懸濁安定性が５０％以上であることを特徴とする請求項１または２に記載のアルカリ電池用セパレータ紙。
【請求項４】
さらに、耐アルカリ性合成繊維を含有することを特徴とする請求項１〜３のいずれか記載のアルカリ電池用セパレータ紙。
【発明の詳細な説明】
【技術分野】
【０００１】
本発明は、アルカリマンガン電池、酸化銀電池、ニッケル亜鉛電池、空気亜鉛電池などのアルカリ電池用セパレータ紙に関する。
【背景技術】
【０００２】
アルカリマンガン電池、酸化銀電池、ニッケル亜鉛電池、空気亜鉛電池などのアルカリ電池用のセパレータ紙に要求される特性は、耐アルカリ性、電解液吸液性、セパレート性などである。耐アルカリ性とは、電解液として用いられる水酸化カリウム水溶液などのアルカリ水溶液に対して、セパレータが変質や強度低下を起こさないことである。耐アルカリ性が不十分であると、電池反応が不完全となったり、電池両極間の内部短絡を起こしたりする。また、電解液吸液性とは、電解液を十分に含むことのできる特性である。電解液吸液性が低いと、電池反応が阻害されて、アルカリ電池の特徴である大電流の取り出しができなくなるという弊害を生ずる。さらに、セパレート性とは、微細な細孔を有していても、電極中の活物質や導電性物質の通過を阻止し得る性能をいう。セパレート性が不足していると、酸化亜鉛の針状結晶（デンドライト）などの導電物がセパレータを通過して内部短絡を生ずる。環境問題の観点から、１９９０年代に入って、亜鉛の自己放電反応を抑制するために添加されていた水銀を無添加とするようになってから、この内部短絡が大きな問題となっている。
【０００３】
セパレート性と電解液吸液性の両方を満たすアルカリ電池用セパレータ紙として、溶剤紡糸セルロース繊維のフィブリル化物を主体繊維の少なくとも一部とするアルカリ電池用セパレータ紙が提案されている（例えば、特許文献１）。溶剤紡糸セルロース繊維のフィブリル化物は、繊維主骨格が残存し、そこを結合箇所として長いフィブリルが生成している形態である。この残存している繊維主骨格の影響で、セパレート性が不十分だという問題を有している。また、ビニルアルコール系ポリマーからなる海成分中に水不溶性セルロース系ポリマーからなる島成分が分散した海島型構造繊維をフィブリル化処理して得られたフィブリル化物を、構造繊維の少なくとも一部としたアルカリ電池用セパレータ紙が提案されている（例えば、特許文献２）。海島型構造繊維は製造工程が複雑だという問題がある。また、フィブリル化物も全てが微細化されているわけではなく、フィブリル化前の繊維が残存していて、セパレート性に課題を残している。
【０００４】
さらに、バクテリアセルロースや植物繊維の二次壁から単離されたフィブリル化セルロースを用いたセパレータが開示されている（例えば、特許文献３参照）。このセパレータは、紙の形態であるが、主に非水電解電池に使用できることが記載されている。植物繊維の二次壁から単離されたフィブリル化セルロース繊維は、フィルム状になりやすいために、電解液吸液性を阻害することがあった。また、バクテリアセルロースは、セパレータ紙製造加工時や使用時に脱落しやすいという問題があった。
【特許文献１】特開平６−１６３０２４号公報
【特許文献２】特開平１０−６４５０４号公報
【特許文献３】特開平９−６３５６０号公報
【発明の開示】
【発明が解決しようとする課題】
【０００５】
本発明の目的は、アルカリ性電解液に対して電解液保持性に優れ、かつセパレート性が良好で、電池における内部短絡の発生を良好に防止でき、これにより電池容量および電池寿命の向上が可能なアルカリ電池用セパレータ紙に関する。特に、水銀無添加アルカリ電池に用いた場合にも、前記したような特性を発揮することのできるアルカリ電池用セパレータ紙を提供することである。
【課題を解決するための手段】
【０００６】
本発明は、上記目的を達成するために、
（１）アルカリ電池の正極と負極とを隔離するためのアルカリ電池用セパレータ紙であって、植物の柔細胞組織から得られたセルロース繊維を含有することを特徴とするアルカリ電池用セパレータ紙、
（２）植物の柔細胞組織から得られたセルロース繊維の含有量が１〜７０質量％であることを特徴とする上記（１）記載のアルカリ電池用セパレータ紙、
（３）植物の柔細胞組織から得られたセルロース繊維の懸濁安定性値が５０％以上であることを特徴とする上記（１）または（２）に記載のアルカリ電池用セパレータ紙、
（４）さらに、耐アルカリ性合成繊維を含有することを特徴とする上記（１）〜（３）のいずれか記載のアルカリ電池用セパレータ紙を提供する。
【発明の効果】
【０００７】
本発明は、植物中に含有される柔細胞組織をもとにしたセルロース繊維（以下、柔細胞繊維と表記する）がアルカリ電池用セパレータ紙に含有されるものである。植物組織中木繊維などから構成されるパルプをフィブリル化等の操作で細かくしたセルロース繊維を使用したものとは異なり、柔細胞繊維が有する素材本来の微細構造を利用することから、極めて緻密性に優れたアルカリ電池のセパレータ紙を得ることができる。そのため、両極活物質の接触による内部短絡や低水銀化に伴う導電性酸化亜鉛結晶の流出による内部短絡の防止効果が大きい。また、アルカリ電池用セパレータ紙を薄くしても、柔細胞繊維がセパレート性を発現するので、活物質の充填量を増加することができるので、本発明のアルカリ電池用セパレータ紙を用いると、高電池容量のアルカリ電池を得ることができる。
【０００８】
また、細繊度の合成繊維を使用したアルカリ電池用セパレータ紙において、合成繊維が全く電解液を吸収しないのに対し、本発明のアルカリ電池用セパレータ紙は、柔細胞繊維自体が電解液を吸収して導電性に寄与し得るものである。よって、緻密であるが、電気抵抗を低く保つことができる。
【０００９】
従来使用されてきた植物繊維の二次壁由来のフィブリル化セルロース繊維やバクテリアセルロース繊維と比較しても、電解液吸液性が高く、かつセパレート性も優れている。理由は定かではないが、柔細胞繊維が空隙を完全に埋めてしまうようなフィルム形状や凝集構造になりにくいためであると推測される。
【発明を実施するための最良の形態】
【００１０】
本発明のアルカリ電池用セパレータ紙の詳細を説明する。
【００１１】
本発明に係わる柔細胞繊維は、植物の茎や葉、果実等に存在する柔細胞を主体とした部分を、アルカリで処理する等して得られるセルロースを主成分とし、水に不溶な非木材繊維である。柔細胞は一次細胞壁の発達でとどまっており、他繊維と比較して二次壁の発達が遅れているという植物形態的な特徴を有する。
【００１２】
本発明において、植物の柔細胞を得るためには、茎の内部柔組織や葉の葉肉、果実等を粉砕するなどすればよいが、工業的には食品加工工場や製糖工場等から排出される果実からのジュースの搾り粕や、サトウダイコン・サトウキビ等からの搾汁粕を用いるのが最適である。例えば、サトウダイコンの搾汁粕を利用する際には、粉砕した根を搾汁し、残さの粕をそのまま利用することができる。サトウキビの搾汁粕を利用する際には、搾り粕であるバガスを適当な大きさに粉砕し、目開き１〜２ｍｍで篩分することにより柔細胞を多く含む部分を得ることができる。
【００１３】
本発明において、柔細胞から繊維を得るためには、木材からパルプを製造する際のパルプ化処理を適用するのが良い。例えば、水酸化ナトリウム等のアルカリと混合、加熱してリグニンを分解除去するソーダパルプ化法を用いることができる。詳細なパルプ化処理条件は、原料の性状や目的とする繊維の性状、収率等を鑑みて適宜決定すればよい。次いでアルカリを洗浄後、必要に応じて漂白処理を行なう。漂白剤として過酸化水素、二酸化塩素、次亜塩素酸ナトリウム、酸素、オゾン等を用いることができる。漂白後、洗浄、濃縮などしてセルロース繊維の懸濁液を得ることができる。この柔細胞繊維は、一次壁を主体とする繊維であり、微細化処理に好適である。
【００１４】
本発明に係わる柔細胞繊維の平均繊維径は、０．１μｍ以下である。また、繊維長は、１〜２０μｍである。ここで言う平均繊維径とは、繊維を走査型電子顕微鏡で観察し、５０カ所の太さを計測した値の平均値である。また、繊維長は光散乱式粒度分布測定装置で繊維スラリーを測定した際に体積平均粒径として算出される値である。
【００１５】
本発明のアルカリ電池用セパレータ紙において、柔細胞繊維の含有量は１〜７０質量％であり、より好ましくは５〜６０質量％である。柔細胞繊維の含有量が７０質量％を越えると、抄紙用スラリーの濾水性が著しく低下して抄紙しにくくなる場合がある。また、柔細胞繊維の含有量が１％未満では、内部短絡防止効果が小さくなったり、電池に組み込んだ際の電解液の保液性が不充分になって、電池の内部抵抗が増加したりすることがある。
【００１６】
本発明に係わる柔細胞繊維は、そのままでも使用可能だが、微細化処理することにより、比表面積が大きくなり、且つ均一性が高くなるため好ましい。微細化処理には、リファイナー、ビーター、ミル、摩砕装置、高速の回転刃によりせん断力を与える回転刃式ホモジナイザー、高速で回転する円筒形の内刃と固定された外刃との間でせん断力を生じる二重円筒式の高速ホモジナイザー、超音波による衝撃で微細化する超音波破砕器、繊維懸濁液に少なくとも３０００ｐｓｉの圧力差を与えて小径のオリフィスを通過させて高速度とし、これを衝突させて急減速することにより繊維にせん断力、切断力を加える高圧ホモジナイザー等を用いることができる。
【００１７】
柔細胞繊維の好ましい微細化の目安は、懸濁安定性が５０％以上である。ここで、懸濁安定性が５０％以上とは、本発明に係わる柔細胞繊維の０．１質量％懸濁液をメスシリンダーなどに入れて２４時間静置した時に、繊維の沈降面より下の懸濁液の体積が懸濁液全体の体積の５０％以上になることである。この懸濁安定性は分散性と解釈することもでき、繊維の分散性が高く、懸濁液がより均一である程、懸濁安定性が高いと言える。この懸濁安定性は繊維の大きさと関係しており、微細化が進行しているもの程その懸濁液の安定性は高い。懸濁安定性が５０％未満では、この繊維から形成したシート紙層中での分布状態にむらができやすく、その結果、繊維相互の水素結合形成が弱く、十分な特性が得られない場合がある。
【００１８】
また、柔細胞繊維の懸濁安定性が５０％未満では、繊維の微細化が不充分であり、内部短絡を防止できる緻密性が不十分になる場合がある。懸濁安定性が５０％未満の柔細胞繊維では、アルカリ電池用セパレータ紙の地合いが不均一になる場合がある。
【００１９】
本発明に係わる耐アルカリ性合成繊維としては、アルカリ電解液に対して溶解及び収縮の少ない耐アルカリ性に優れた繊維が好ましい。例えば、複合繊維としては、ポリプロピレン−ポリエチレン複合繊維、ポリプロピレン−ポリエチレン−酢酸ビニル複合繊維及びポリプロピレン−ポリエチレン−ビニルアルコール複合繊維等である。また、合成パルプとしてはポリプロピレン合成パルプ及びポリエチレン合成パルプ等が上げられる。合成繊維としては通常のポリプロピレン繊維、ポリエチレン繊維、ポリアミド繊維、ビニロン繊維、ビニヨン繊維、再生セルロース繊維、溶剤紡糸セルロース繊維等が利用される。
【００２０】
本発明に係わる耐アルカリ性合成繊維は、繊維径が細くて繊維長の短いものが、ピンホールが発生しにくく、デンドライト防止効果も高く、好ましく用いられる。繊度としては、２．０デシテックス以下で繊維長は３ｍｍ以下が好ましく、特に繊維径が１デシテックス以下で１〜２ｍｍの繊維長の合成繊維が好ましい。合成繊維の断面形状は円形状、楕円状、星形状、異形状など種々の形状から選択することができる。
【００２１】
本発明におけるセパレータ紙は、円網抄紙機、長網抄紙機、短網抄紙機、傾斜型抄紙機、これらの中から同種または異種の抄紙機を組み合わせてなるコンビネーション抄紙機などを用いて抄紙する方法によって製造することができる。原料スラリーの調製には、繊維原料を適宜添加し、所望の固形分濃度に調整する。この原料スラリーをさらに所定濃度に希釈して抄紙する。
【００２２】
アルカリ電池用セパレータ紙は、１５〜１２０μｍの厚さ範囲で正極と負極との間に介在させるようにすることが好ましい。アルカリ電池用セパレータ紙は、１枚でもよいし、複数枚重ねて用いても良い。厚さが１５μｍよりも薄い場合には、製造に際して湿紙の強度が低くなって切れやすくなり、アルカリ電池用セパレータ紙の製造が難しくなる場合がある。また、抄紙網を通して柔細胞繊維が流出し、アルカリ電池用セパレータ紙にピンホールが発生して、電池の内部短絡が起こりやすくなる。アルカリ電池用セパレータ紙の厚さが１２０μｍを超えると、抄紙網からの濾水が難しく、湿紙が水を含みすぎてシート状に成形することが困難になる場合がある。
【実施例】
【００２３】
以下本発明にかかるアルカリ電池用セパレータ紙を製造する際の具体的な各種実施例を示す。
【００２４】
＜柔細胞繊維１＞
サトウダイコンの搾り粕からなる市販のビートパルプを１０Ｌ容のオートクレーブに投入した。液比４Ｌ／ｋｇ、有効アルカリ添加率１１〜１４質量％となるように水酸化ナトリウムを混合し、保持温度１２０℃、保持時間３０分の条件で処理した。ろ過による洗浄後、試料濃度８質量％とし、試料に対して有効塩素濃度２質量％となるように次亜塩素酸ナトリウムを加えて攪拌し、室温で８時間漂白した後、ろ過により洗浄した。これによりサトウダイコン柔細胞由来の柔細胞繊維が得られた。これを０．１質量％に調整して１００ｍＬ容のメスシリンダーに入れて静置し、２４時間後の柔細胞繊維の沈降体積を測定した結果、懸濁安定性は１５％であった。以下、これを柔細胞繊維１又はＪ１と表記する。
【００２５】
＜柔細胞繊維２＞
柔細胞繊維１を１質量％の懸濁液とし、回転刃式ホモジナイザー（オステライザー、オステライザー社製）を用いて、１Ｌの懸濁液を１００００ｒｐｍで１分間処理して、フィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は４６％であった。以下、これを柔細胞繊維２又はＪ２と表記する。
【００２６】
＜柔細胞繊維３＞
柔細胞繊維１を１質量％の懸濁液とし、回転刃式ホモジナイザー（オステライザー、オステライザー社製）を用いて、１Ｌの懸濁液を１５７００ｒｐｍで１分間処理した。次いで、高圧ホモジナイザー（ニロ・ソアビ社製）を用いて、１Ｌの懸濁液を５０ＭＰａの圧力で４５秒間循環処理してフィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は５０．５％であった。以下、これを柔細胞繊維３又はＪ３と表記する。
【００２７】
＜柔細胞繊維４＞
柔細胞繊維１を１質量％の懸濁液とし、回転刃式ホモジナイザー（オステライザー、オステライザー社製）を用いて、１Ｌの懸濁液を１５７００ｒｐｍで１分間処理した。次いで、シングルディスクリファイナーを用いて処理し、フィブリル化柔細胞繊維を作製した。これを０．１質量％に調整して１００ｍＬ容のメスシリンダーに入れて静置し、２４時間後のフィブリル化柔細胞繊維の沈降体積を測定した結果、懸濁安定性は９０％であった。以下、これを柔細胞繊維４又はＪ４と表記する。
【００２８】
＜フィブリル化セルロース繊維１＞
木材パルプ由来の微細セルロース（商品名：セリッシュＫＹ−１００Ｇ、ダイセル化学製）をパルパーで離解した後、高圧ホモジナイザー（ニロ・ソアビ社製）を用いて、１Ｌの懸濁液を５０ＭＰａの圧力で１０分間循環処理してフィブリル化セルロース繊維を作製した。これを０．１質量％に調整して１００ｍＬ容のメスシリンダーに入れて静置し、２４時間後のフィブリル化セルロース繊維の沈降体積を測定した結果、懸濁安定性は５５％であった。以下、これをフィブリル化セルロース繊維１又はＣ１と表記する。
【００２９】
＜フィブリル化セルロース繊維２＞
市販のバクテリアセルロース（ナタデココ、フジッコ社製）を水洗した後、１質量％の懸濁液１Ｌを回転刃式ホモジナイザー（オステライザー、オステライザー社製）を用いて８０００ｒｐｍで１分間処理してフィブリル化セルロース繊維を作製した。これを０．１質量％に調整して１００ｍＬ容のメスシリンダーに入れて静置し、２４時間後のフィブリル化セルロース繊維の沈降体積を測定した結果、懸濁安定性は６０％であった。以下、これをフィブリル化セルロース繊維２又はＣ２と表記する
【００３０】
（実施例１）
１５質量部（固形分）の柔細胞繊維３と、ビニロン繊維（１．１デシテックス×３ｍｍ）７０質量部とポリビニルアルコールバインダー繊維（１．１デシテックス×３ｍｍ）１５質量部と水を加えて混合し、濃度１質量％の原料とした。この原料を円網抄紙機で抄紙して、アルカリ電池用セパレータ紙を得た。
【００３１】
（実施例２〜１１）
繊維の配合を、表１に記載の配合に変更した以外は、実施例１と同様にして、アルカリ電池用セパレータ紙を得た。柔細胞繊維の配合部は全て固形分である。
【００３２】
【表１】
2008041333.tif 000002
【００３３】
（比較例１）
ビニロン繊維（１．１デシテックス×３ｍｍ）８５質量部とポリビニルアルコールバインダー繊維（１．１デシテックス×３ｍｍ）１５質量部と水を加えて混合して、濃度１質量％の原料とした。この原料を円網抄紙機で抄紙して、アルカリ電池用セパレータ紙を得た。
【００３４】
（比較例２）
１５質量部（固形分）のフィブリル化セルロース繊維１と、ビニロン繊維（１．１デシテックス×３ｍｍ）７０質量部とポリビニルアルコールバインダー繊維（１．１デシテックス×３ｍｍ）１５質量部と水を加えて混合し、濃度１質量％の原料とした。この原料を円網抄紙機で抄紙して、アルカリ電池用セパレータ紙を得た。
【００３５】
（比較例３）
１０質量部（固形分）のフィブリル化セルロース繊維２に、ビニロン繊維（１．１デシテックス×３ｍｍ）７５質量部とポリビニルアルコール繊維１５質量部と水とを加えて混合して、濃度１質量％の原料とした。この原料を円網抄紙機で抄紙して、アルカリ電池用セパレータ紙を得た。
【００３６】
（アルカリ電池用セパレータ紙の評価）
上記の実施例と比較例で得られたアルカリ電池用セパレータ紙に対して、以下の評価を行った。
（１)厚さ（単位：μｍ）：得られたセパレータ紙の厚みをダイヤルシックネスゲージで測定した。
（２）坪量（単位：ｇ／ｍ２）：ＪＩＳ  Ｐ  ８１２４に準じた方法で測定した。
（３）透気度（単位：秒／１００ｍｌ）：ＪＩＳ  Ｐ  ８１１７に準じた方法で測定した。
（４）引張強さ（単位：ｋＮ／ｍ）：ＪＩＳ  Ｐ  ８１１３に準じた方法で測定した。
（５）電気抵抗（単位：ｍΩ）：３ｍｍの間隔で平行した白金電極の間にアルカリ電池用セパレータ紙を挿入し、この挿入に伴う電極間の電気抵抗の増加をセパレータ紙の電気抵抗とした。なお、電解液としては４０質量％水酸化カリウム水溶液を使用して、電極間の電気抵抗は１０００Ｈｚの周波数でＥＳＲメータを用いて測定した。
【００３７】
以上、前記各実施例及び比較例のアルカリ電池用セパレータ紙を測定した結果を表２に示す。
【００３８】
【表２】
2008041333.tif 000003
【００３９】
柔細胞繊維を含有している実施例１〜１１のアルカリ電池用セパレータ紙は、柔細胞繊維を含有していない比較例１のアルカリ電池用セパレータ紙と比較して、透気度が高くなることが確認された。緻密性が高くなる一方で、柔細胞繊維を含有しているアルカリ電池用セパレータ紙の電気抵抗は小さくなっており、柔細胞繊維が導電性を高めていることが確認された。
【００４０】
透気度及び電気抵抗は、柔細胞繊維が１〜７０質量％含有されている実施例１〜５の電池用セパレータ紙で良好であり、柔細胞繊維が５〜６０質量％含有されている実施例１、３および４のアルカリ電池用セパレータ紙では、特に良好であった。柔細胞繊維を８０質量％配合している実施例６のアルカリ電池用セパレータ紙は、地合が不均一になっている部分があり、透気度が低下し、電気抵抗も上昇する傾向を示した。柔細胞繊維の含有量が５％未満である実施例２では、配合の効果が薄れて、緻密性がやや失われ、電解液保持量が少なくなって電気抵抗が若干上昇した。
【００４１】
実施例１、７〜９は、柔細胞繊維の懸濁安定性を変化させたアルカリ電池用セパレータ紙である。微細化レベルを下げて懸濁安定性を１５％とした実施例７では、緻密性が低くなり、電気抵抗が増加する傾向が見られた。微細化レベルを上げて懸濁安定性を９０％とした実施例９では、緻密性が高くなり、電気抵抗が低くなるという結果が得られた。
【００４２】
実施例１０、１１に示すように柔細胞繊維以外の耐アルカリ性合成繊維の種類を変化させても、緻密性が高められ、電気抵抗も低くなるという結果が得られた。
【００４３】
バクテリアセルロースを用いた比較例３では、バクテリアセルロースが脱落したため、透気度が低くなり、緻密性が低下した。
【００４４】
比較例２では、柔細胞繊維を木材パルプ由来のフィブリル化セルロース繊維１に変えた。実施例１と比較して、緻密性と電気抵抗は劣る結果となった。
【００４５】
以上の結果より、本発明のアルカリ電池用セパレータ紙は、高い透気度を実現することができており、アルカリ電池内で使用した場合に両極活物質の接触による内部短絡が防止され、さらに水銀無添加に伴う導電性酸化亜鉛結晶による内部短絡の防止効果も大きい。しかも電気抵抗が小さく、高容量化にも対応できることが明らかである。
【００４６】
（アルカリ電池の評価）
実施例と比較例で得られたアルカリ電池用セパレータ紙を用いて試作した水銀無添加亜鉛活物質を使用したアルカリ電池の放電試験（７５Ωで１５０時間）を実施し、試験前後の電池の放電電圧を測定した。結果を表２に示す。
【００４７】
表２から明らかなように、比較例のアルカリ電池用セパレータ紙に対して、実施例のセパレータ紙を使用した電池は、高い放電電圧が残存していることが確認された。柔細胞繊維の配合量と柔細胞繊維以外に使用した繊維の種類及び配合量が同じで、柔細胞繊維の懸濁安定性を変えた実施例１、実施例７〜９を比較した場合、懸濁安定性が５０％以上の柔細胞繊維を用いたアルカリ電池用セパレータ紙（実施例１および実施例９）は、放電電圧の残存量が多かった。また、懸濁安定性が５０．５％の柔細胞繊維３を用いたアルカリ電池用セパレータ紙であって、柔細胞繊維３の含有量が５〜６０質量％である実施例１、実施例３、実施例４のアルカリ電池用セパレータ紙も放電電圧の残存量が多かった。比較例のアルカリ電池用セパレータ紙では、緻密性が充分でないため、水銀無添加亜鉛活物質の使用に伴って発生した導電性酸化亜鉛結晶によって電池が内部短絡を起こしているのに対し、実施例のアルカリ電池用セパレータ紙の場合は、導電性酸化亜鉛結晶がセパレータ紙によって充分に阻止されて、電池の内部短絡が防止されたためであると考えることができる。
【産業上の利用可能性】
【００４８】
本発明のアルカリ電池用セパレータ紙は、アルカリマンガン電池、酸化銀電池、ニッケル亜鉛電池、空気亜鉛電池などのアルカリ電池に使用することができる。